(57)【要約】【課題】高強度オーステナイト系高マンガン鋼材及びその製造方法を提供する。【解決手段】前記鋼板は、重量％で、Ｍｎ：２０〜２３％、Ｃ：０．３〜０．５％、Ｓｉ：０．０５〜０．５０％、Ｐ：０．０３％以下、Ｓ：０．００５％以下、Ａｌ：０．０５０％以下、Ｃｒ：２．５％以下、Ｂ：０．０００５〜０．０１％、Ｎ：０．０３％以下（０％を除く）、残部Ｆｅ及びその他の不可避不純物からなり、下記関係式１で表される積層欠陥エネルギー（ＳＦＥ）が３．０５ｍＪ／ｍ２以上であり、微細組織として面積分率で９５％以上（１００％を含む）のオーステナイトを含み、オーステナイト再結晶粒内に変形結晶粒界を面積分率で６％以上含むことを特徴とする。［関係式１］  ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ  （ここで、Ｍｎ、Ｃ、Ｃｒ、Ｓｉ、Ａｌは、各成分の含有量の重量％である。）【選択図】図３
2021508006.tif 000002
【特許請求の範囲】
【請求項１】
マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であり、微細組織として面積分率で９５％以上（１００％を含む）のオーステナイトを含み、オーステナイト再結晶粒内に変形結晶粒界を面積分率で６％以上含むことを特徴とする高強度オーステナイト系高マンガン鋼材。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％である。）
【請求項２】
前記積層欠陥エネルギー（ＳＦＥ）が３．０５〜１７．０２ｍＪ／ｍ２であることを特徴とする請求項１に記載の高強度オーステナイト系高マンガン鋼材。
【請求項３】
前記オーステナイト再結晶粒内の変形結晶粒界の面積分率が６〜９５％であることを特徴とする請求項１に記載の高強度オーステナイト系高マンガン鋼材。
【請求項４】
前記微細組織は、介在物及びイプシロン（ε）マルテンサイトのうち１種又は２種を面積分率で５％以下含むことを特徴とする請求項１に記載の高強度オーステナイト系高マンガン鋼材。
【請求項５】
前記介在物は炭化物であることを特徴とする請求項４に記載の高強度オーステナイト系高マンガン鋼材。
【請求項６】
前記介在物はオーステナイトの結晶粒界に含まれることを特徴とする請求項４に記載の高強度オーステナイト系高マンガン鋼材。
【請求項７】
マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であるスラブを設ける段階と、
前記スラブを１０５０〜１３００℃の温度で再加熱するスラブ再加熱段階と、
前記再加熱されたスラブを熱間圧延して熱延鋼材を得る熱間圧延段階と、
前記熱延鋼材を冷却する冷却段階と、を含み、
冷却段階中又は冷却段階後に、前記熱延鋼材を２５〜１８０℃の温度では０．１〜１０％の弱圧下率で弱圧延し、１８０〜６００℃の温度では０．１〜２０％の弱圧下率で弱圧延する段階を行うことを特徴とする高強度オーステナイト系高マンガン鋼材の製造方法。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％である。）
【請求項８】
前記弱圧延段階前の前記熱延鋼材のオーステナイトの平均結晶粒度は５μｍ以上であることを特徴とする請求項７に記載の高強度高マンガン鋼材の製造方法。
【請求項９】
前記弱圧延段階前の前記熱延鋼材のオーステナイトの平均結晶粒度は５〜１５０μｍであることを特徴とする請求項７に記載の高強度高マンガン鋼材の製造方法。
【請求項１０】
前記熱間圧延時における熱間仕上げ圧延温度が８００〜１０５０℃であることを特徴とする請求項７に記載の高強度高マンガン鋼材の製造方法。
【請求項１１】
前記冷却時における冷却速度が１〜１００℃／ｓであることを特徴とする請求項７に記載の高強度高マンガン鋼材の製造方法。
【発明の詳細な説明】
【技術分野】
【０００１】
本発明は、高強度オーステナイト系高マンガン鋼材及びその製造方法に係り、より詳しくは、強度及び延性に優れたオーステナイト系高マンガン鋼材及びその製造方法に関する。
【背景技術】
【０００２】
オーステナイト系高マンガン（Ｍｎ）鋼は、オーステナイト相の安定性を高める元素であるマンガン及び炭素の含有量を調節して、常温又は極低温でもオーステナイト相が安定して高靭性を有する特徴がある。これにより、オーステナイト相の特性を活用して、高い非磁性特性を要求する変圧器構造物など、様々な用途に用いられる。
【０００３】
最近、前記のような非磁性鋼材として、多量のマンガン（Ｍｎ）及び炭素（Ｃ）を添加してオーステナイトを安定化させた、非磁性特性に優れた鋼材が開発されている。
オーステナイト相は、常磁性体であって、透磁率が低く、フェライトに比べて非磁性特性に優れる。
【０００４】
しかし、オーステナイトを主組織とする高Ｍｎ鋼の場合、低温でも延性破壊の特性により低温靭性に優れるという利点はあるが、固有の結晶構造である面心立方構造が原因となって強度、特に降伏強度が低く、構造物の設計時における鋼板の厚さを薄くするにしても、コスト削減には限界がある。
【０００５】
このような９％Ｎｉ鋼の価格上の問題点を緩和させるために、既存の９％Ｎｉ鋼に比べて低いＮｉ含量を有する低Ｎｉ型鋼材の開発及び規格制定などが一部の鉄鋼メーカーの主導で行われている。また、Ｎｉ低減による靭性低下という問題を解決するために、ＱＬＴあるいはＤＱＬＴ（Ｄｉｒｅｃｔ  Ｑｕｅｎｃｈｉｎｇ−Ｌａｍｅｌｌａｒｉｚｉｎｇ−Ｔｅｍｐｅｒｉｎｇ）工程を活用して、靭性向上に大きな影響を与えるＬ工程を含ませることで、既存の９％Ｎｉ鋼に比べてＮｉの添加量を２０％程度低減することができた。
【０００６】
強度を増加させるための方法として、合金元素の添加を介した固溶強化、析出物形成元素の添加を介した析出硬化、圧延仕上げ温度の制御を介したパンケーキ（ｐａｎｃａｋｉｎｇ）圧延などが挙げられるが、合金元素の添加による経済的コストの増加、析出物の高オーステナイト内の固溶限度の限界などによる析出物の生成における限界、圧延仕上げ温度の制御を介したパンケーキ（ｐａｎｃａｋｉｎｇ）圧延時における強度増加に伴う衝撃靭性の低下などといった様々な問題がある。そこで、経済的且つ効果的な方法で、伸び率を維持するとともに、高強度を有するオーステナイト鋼材を開発する必要が切実に求められている。
【先行技術文献】
【特許文献】
【０００７】
【特許文献１】韓国公開特許第２００９−００４３５０８号公報
【発明の概要】
【発明が解決しようとする課題】
【０００８】
本発明の目的とするところは、高強度オーステナイト系高マンガン鋼材を提供することにある。
本発明のまた他の目的とするところは、高強度オーステナイト系高マンガン鋼材の製造方法を提供することにある。
【課題を解決するための手段】
【０００９】
本発明の高強度オーステナイト系高マンガン鋼材は、マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であり、微細組織として面積分率で９５％以上（１００％を含む）のオーステナイトを含み、オーステナイト再結晶粒内に変形結晶粒界を面積分率で６％以上含むことを特徴とする。
【００１０】
［関係式１］   
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％である。）
【００１１】
本発明の高強度オーステナイト系高マンガン鋼材の製造方法は、マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であるスラブを設ける段階と、前記スラブを１０５０〜１３００℃の温度で再加熱するスラブ再加熱段階と、前記再加熱されたスラブを熱間圧延して熱延鋼材を得る熱間圧延段階と、前記熱延鋼材を冷却する冷却段階と、を含み、冷却段階中又は冷却段階後に、前記熱延鋼材を２５〜１８０℃の温度では０．１〜１０％の弱圧下率で弱圧延し、１８０〜６００℃の温度では０．１〜２０％の弱圧下率で弱圧延する段階を行うことを特徴とする。
【００１２】
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％である。）
前記弱圧延段階前の前記熱延鋼材のオーステナイトの平均結晶粒度は５μｍ以上であることが好ましい。
【発明の効果】
【００１３】
本発明によると、均一なオーステナイト相を有するとともに、結晶粒内部粒界の分率を増加させることで、強度及び延性に優れたオーステナイト系高マンガン鋼材及びその製造方法を提供することができる。
【図面の簡単な説明】
【００１４】
【図１】弱圧下量に応じた全結晶粒界密度の変化を示すグラフである。
【図２】弱圧下後のオーステナイト再結晶粒内の変形結晶粒界分率の変化を示すグラフである。
【図３】実施例の発明例２の弱圧下後のオーステナイト再結晶粒内に変形結晶粒界が形成されたことを示す画像、及びその結晶粒界のミスオリエンテーションプロファイル（Ｍｉｓｏｒｉｅｎｔａｔｉｏｎ  ｐｒｏｆｉｌｅ）を示す図である。
【発明を実施するための形態】
【００１５】
以下、本発明の好ましい実施形態を説明する。しかし、本発明の実施形態は、当該技術分野における通常の知識を有する者に本発明をさらに完全に説明するために提供されるものである。また、本発明の実施形態は、いくつかの他の形態に変形されることができ、本発明の範囲が以下説明する実施形態に限定されるものではない。尚、明細書全体においてある構成要素を「含む」ということは、特に反対される記載がない限り、他の構成要素を除外するのではなく、他の構成要素をさらに含むことができるということを意味する。
【００１６】
以下、本発明の好ましい一側面による高強度オーステナイト系高マンガン鋼材について詳細に説明する。
【００１７】
本発明の好ましい一側面による高強度オーステナイト系高マンガン鋼材は、マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であり、微細組織として面積分率で９５％以上（１００％を含む）のオーステナイトを含み、オーステナイト再結晶粒内に変形結晶粒界を面積分率で６％以上含む。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％を意味する。）
【００１８】
先ず、鋼材の成分及び成分範囲について説明する。
【００１９】
マンガン（Ｍｎ）：２０〜２３重量％
マンガンの含有量は、２０〜２３重量％に限定することが好ましい。マンガンは、オーステナイトを安定化させる役割を果たす元素である。マンガンは、極低温におけるオーステナイト相を安定化させるために２０重量％以上含まれることが好ましい。マンガンの含有量が２０重量％未満の場合には、炭素の含有量が少ない鋼材の場合、準安定相であるε（イプシロン）−マルテンサイトが形成されて、極低温における加工誘起変態によって容易にα’−マルテンサイトに変態する可能性があるため、鋼材の靭性が低くなることがある。また、鋼材の靭性を確保するために、炭素の含有量を増加させた鋼材の場合には、炭化物析出により鋼材の物性が急激に減少する虞がある。尚、マンガンの含有量が２３重量％を超えると、製造コストの上昇により鋼材の経済性が低下する虞がある。
【００２０】
炭素（Ｃ）：０．３〜０．５重量％
炭素の含有量は、０．３〜０．５重量％に限定することが好ましい。炭素は、オーステナイトを安定化させ、鋼材の強度を増加させる元素である。炭素は、冷却工程又は加工によるオーステナイト、ε−マルテンサイト、又はα’−マルテンサイトの変態点であるＭｓ及びＭｄを下げる役割を果たす。炭素の含有量が０．３重量％未満の場合には、オーステナイトの安定度が不足し、極低温において安定したオーステナイトを得ることができず、外部応力によって容易にε−マルテンサイト又はα’−マルテンサイトに加工誘起変態を起こして、鋼材の靭性及び強度を減少させる虞がある。これに対し、炭素の含有量が０．５重量％を超えると、炭化物析出により鋼材の靭性が急激に劣化することがあり、鋼材の強度が過度に高くなって鋼材の加工性が低下する虞がある。したがって、本発明の前記炭素の含有量は、０．３〜０．５重量％に限定することが好ましく、０．３〜０．４３重量％であることがより好ましい。
【００２１】
ケイ素（Ｓｉ）：０．０５〜０．５重量％
Ｓｉは、Ａｌと同様に、脱酸剤として不可避的に微量添加される元素である。Ｓｉを過度に添加すると、粒界に酸化物を形成して高温延性を低下させ、クラックなどを誘発して表面品質を低下させる虞がある。しかし、鋼中Ｓｉの添加量を減らすためには、過度なコストがかかるため、その下限は０．０５重量％に制限することが好ましい。Ａｌに比べて酸化性が高いため、０．５重量％を超えて添加される場合には、酸化物を形成してクラックなどを形成し、表面品質を低下させるため、Ｓｉの含有量は０．０５〜０．５重量％に制限することが好ましい。
【００２２】
クロム（Ｃｒ）：２．５重量％以下（０％を含む）
クロムは、適正な添加量の範囲まではオーステナイトを安定化させ、低温における衝撃靭性を向上させ、オーステナイト内に固溶されて鋼材の強度を増加させる役割を果たす。また、クロムは、鋼材の耐食性を向上させる元素でもある。但し、クロムは、炭化物元素であって、特にオーステナイト粒界に炭化物を形成し、低温衝撃を減少させる元素でもある。したがって、クロムの含有量は、炭素及びその他のともに添加される元素との関係を考慮して決定することが好ましく、高価な元素であることを考慮して、その含有量は２．５重量％以下（０％を含む）に限定することが好ましい。より好ましいクロムの含有量は、０〜２重量％であり、さらに好ましいクロムの含有量は、０．００１〜２重量％である。
【００２３】
ホウ素（Ｂ）：０．０００５〜０．０１重量％
ホウ素の含有量は、０．０００５〜０．０１重量％に限定することが好ましい。ホウ素は、オーステナイト粒界を強化する粒界強化元素である。ホウ素は、少量添加してもオーステナイト粒界を強化し、高温における鋼材の亀裂敏感度を下げることができる。ホウ素の含有量が０．０００５重量％未満の場合には、オーステナイト粒界強化の効果が少なく、表面品質の向上に大きく寄与しない虞がある。これに対し、ホウ素の含有量が０．０１重量％を超えると、オーステナイトの粒界に粒界偏析が発生し、それに応じて、高温における鋼材の亀裂敏感度を増加させることがあるため、鋼材の表面品質が低下する虞がある。より好ましいホウ素の含有量は、０．０００５〜０．００６重量％であり、さらに好ましいホウ素の含有量は、０．００１〜０．００６重量％である。
【００２４】
アルミニウム（Ａｌ）：０．０５０重量％以下（０％を除く）
アルミニウムの含有量は、０．０５０重量％以下（０％を除く）に限定することが好ましい。アルミニウムは脱酸剤として添加される。アルミニウムは、ＣやＮと反応して析出物を生成する元素であり、析出物によって熱間加工性が低下する虞があるため、アルミニウムの含有量は、０．０５０重量％以下（０％を除く）に限定することが好ましい。より好ましいアルミニウムの含有量は、０．００５〜０．０５重量％である。
【００２５】
Ｓ：０．００５重量％以下（０％を除く）
Ｓは、介在物の制御のために、０．００５重量％以下に制御される必要がある。Ｓの量が０．００５重量％を超えると、熱間脆性の問題が発生する。
【００２６】
Ｐ：０．０３重量％以下（０％を除く）
Ｐは、偏析が容易に発生する元素であって、鋳造時の亀裂発生を助長する。これを防止するために、０．０３重量％以下に制御する必要がある。Ｐの量が０．０３重量％を超えると、鋳造性が悪化する虞があるため、その上限は０．０３重量％とする。
【００２７】
Ｎ：０．０３重量％以下（０％を除く）
Ｎは、Ｔｉと結合してＴｉ窒化物を形成する。Ｎの含有量が０．０３重量％を超えると、Ｔｉと結合しない自由Ｎが時効硬化を起こして母材靭性を大きく阻害し、且つスラブ及び鋼板表面にクラックを誘発させ、表面品質を阻害するなどの有害な特性を示すため、その上限を０．０３重量％とする。
【００２８】
本発明の鋼材は、残部鉄（Ｆｅ）及びその他の不可避不純物を含む。通常の鉄鋼製造過程において、原料や周囲の環境からの意図されない不純物が不可避に混入されることがあり、これを排除することはできない。これらの不純物は、通常の鉄鋼製造過程における技術者であれば誰でも分かるものであるため、そのすべての具体的内容をについて本明細書では言及しない。
【００２９】
本発明の好ましい一側面による高強度オーステナイト系高マンガン鋼材は、下記関係式１で表される積層欠陥エネルギー（ＳＦＥ）が３．０５ｍＪ／ｍ２以上である。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％を意味する。）
積層欠陥エネルギー（ＳＦＥ）が３．０５ｍＪ／ｍ２未満の場合には、ε−マルテンサイト及びα’−マルテンサイトが発生する可能性があり、特にα’−マルテンサイトの発生時に透磁率が急激に増加する。積層欠陥エネルギー（ＳＦＥ）が増加するほどオーステナイト安定度は高くなるため、その上限は限定しないが、１７．０２ｍＪ／ｍ２を超えると、成分効率性が高くないため、その上限は１７．０２ｍＪ／ｍ２に限定することが好ましい。
【００３０】
本発明の好ましい一側面による高強度オーステナイト系高マンガン鋼材は、面積分率で９５％以上（１００％を含む）のオーステナイトを含み、オーステナイト再結晶粒内に変形結晶粒界を面積分率で６％以上含む。
常磁性体として透磁率が低く、フェライトに比べて非磁性特性に優れたオーステナイトは、非磁性特性を確保するために必要な微細組織である。
前記オーステナイトの面積分率が９５％未満の場合には、非磁性特性の確保が困難になる虞がある。
前記鋼材のオーステナイト再結晶粒内の変形結晶粒界の面積分率が６％未満の場合には、強化効果が不足する。これに対し、面積分率が６％以上の場合には、強度が急激に増加する。したがって、前記変形結晶粒界の面積分率は、６〜９５％であることが好ましい。
ここで、変形結晶粒界は、弱圧延時に付与された変形により形成された結晶粒界を意味する。
【００３１】
前記微細組織は、介在物及びイプシロン（ε）マルテンサイトのうち１種又は２種を面積分率で５％以下（０％を含む）含むことができる。
前記介在物及びイプシロン（ε）マルテンサイトのうち１種又は２種の面積分率が５％を超えると、オーステナイトの結晶粒界に析出されて粒界破断の原因となり、鋼材の靭性及び延性が低下する虞がある。
前記介在物は、オーステナイトの結晶粒界に含まれることがよい。
前記介在物は炭化物であることができる。
【００３２】
以下、本発明の好ましい他の一側面による高強度オーステナイト系高マンガン鋼材の製造方法について説明する。
【００３３】
本発明の好ましい他の一側面による高強度オーステナイト系高マンガン鋼材の製造方法は、マンガン（Ｍｎ）：２０〜２３重量％、炭素（Ｃ）：０．３〜０．５重量％、ケイ素（Ｓｉ）：０．０５〜０．５０重量％、リン（Ｐ）：０．０３重量％以下（０％を除く）、硫黄（Ｓ）：０．００５重量％以下（０％を除く）、アルミニウム（Ａｌ）：０．０５０重量％以下（０％を除く）、クロム（Ｃｒ）：２．５重量％以下（０％を含む）、ホウ素（Ｂ）：０．０００５〜０．０１重量％、窒素（Ｎ）：０．０３重量％以下（０％を除く）、残部Ｆｅ及びその他の不可避不純物からなり、下記関係式１で表される積層欠陥エネルギー（ＳＦＥ）が３．０５ｍＪ／ｍ２以上であるスラブを設ける段階と、前記スラブを１０５０〜１３００℃の温度で再加熱するスラブ再加熱段階と、前記再加熱されたスラブを熱間圧延して熱延鋼材を得る熱間圧延段階と、熱延鋼材を冷却する冷却段階と、を含み、前記冷却段階中又は前記冷却段階後に、熱延鋼材を２５〜１８０℃の温度では０．１〜１０％の弱圧下率で弱圧延し、１８０〜６００℃の温度では０．１〜２０％の弱圧下率で弱圧延する段階を行う。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％を意味する。）
【００３４】
スラブ再加熱段階
前記した鋼組成を有するスラブを、熱間圧延のために加熱炉で１０５０〜１３００℃の温度で再加熱する。このとき、再加熱温度が１０５０℃未満と低すぎる場合には、圧延中に荷重が大きくかかる問題があり、合金成分も十分に固溶されない。これに対し、再加熱温度が高すぎる場合には、結晶粒が過度に成長して強度が低下するという問題があり、鋼材の固相線温度を超えて再加熱されることにより鋼材の熱間圧延性を阻害する虞があるため、再加熱温度の上限は１３００℃に制限することが好ましい。
【００３５】
熱間圧延段階
前記再加熱されたスラブを熱間圧延して熱延鋼材を得る。熱間圧延段階は、粗圧延工程及び仕上げ圧延工程を含むことができる。このとき、熱間仕上げ圧延温度は８００〜１０５０℃に限定することが好ましい。熱間仕上げ圧延温度が８００℃未満の場合には圧延荷重が大きくかかり、１０５０℃を超えると、結晶粒が粗大に成長し、目標とする強度を得ることができないため、その上限は１０５０℃に限定することが好ましい。
【００３６】
冷却段階
熱間圧延段階で得られた熱延鋼材を冷却する。
熱間仕上げ圧延後の熱延鋼材の冷却は、粒界炭化物の形成を抑制するのに十分な冷却速度で行われることが好ましい。冷却速度は１〜１００℃／ｓであることがよい。冷却速度が１℃／ｓ未満の場合には、炭化物の形成を避けるのに十分でないため、冷却途中の粒界に炭化物が析出されて、鋼材の早期破断に伴う延性の減少、及びこれによる耐摩耗性の劣化が問題になるため、冷却速度は速いほど有利であり、加速冷却の範囲内であれば前記冷却速度の上限は特に制限する必要がない。但し、通常の加速冷却時には、冷却速度が１００℃／ｓを超えにくい点を考慮して、その上限は１００℃／ｓに限定することがよい。
熱延鋼材の冷却時における冷却停止温度は６００℃以下に限定することが好ましい。速い速度で冷却しても、高い温度で冷却が停止された場合には、炭化物が生成及び成長する虞がある。
【００３７】
弱圧延段階
前記冷却段階中又は前記冷却段階後の熱延鋼材を、２５〜１８０℃の温度では０．１〜１０％の弱圧下率で弱圧延し、１８０〜６００℃の温度では０．１〜２０％の弱圧下率で弱圧延する段階を行う。
前記弱圧延段階前の前記熱延鋼材のオーステナイトの平均結晶粒度は５μｍ以上であることが好ましい。結晶粒度が大幅に増加すると、鋼材の強度が低くなること虞があるため、前記オーステナイトの結晶粒度は５〜１５０μｍにする。
前記弱圧延温度が２５℃未満の場合には、ε−マルテンサイト又はα’−マルテンサイトへ相変態する虞があり、６００℃を超えると、強度向上のための効率性が低下するという問題がある。
前記弱圧下率が０．１％未満の場合には、強度の向上が低いという問題があり、２５〜１８０℃の温度で弱圧下率が１０％を超えるか、又は１８０〜６００℃の温度で弱圧下率が２０％を超えると、伸び率の低下の問題がある。
【００３８】
本発明の好ましい他の一側面による高強度オーステナイト系高マンガン鋼材の製造方法によると、面積分率で９５％以上（１００％を含む）のオーステナイトを含み、オーステナイト再結晶粒の変形結晶粒界を面積分率で６％以上含む微細組織を有する高強度オーステナイト系高マンガン鋼材を製造することができる。
【実施例】
【００３９】
以下、実施例を挙げて本発明をより具体的に説明する。但し、下記実施例は、本発明を例示して、より詳細に説明するためのものにすぎず、本発明の権利範囲を限定するためのものではない点に留意する必要がある。本発明の権利範囲は、特許請求の範囲に記載された事項と、それから合理的に類推される事項によって決定される。
【００４０】
（実施例）
下記表１の成分、成分範囲、及び積層欠陥エネルギー（ＳＦＥ）を満たすスラブを１２００℃の温度で再加熱し、下記表２の熱間仕上げ圧延温度の条件で熱間圧延して下記表２の厚さを有する熱延鋼材を製造した後、２０℃／ｓの冷却速度で３００℃の温度まで冷却した。
【００４１】
前記冷却後に、下記表３の条件で弱圧延した。
【００４２】
前記のとおり製造された熱延鋼板（鋼材）の全結晶粒界密度（粒界密度）、粒内に変形によって新たに形成された変形結晶粒界の分率（粒内結晶粒界の分率）、降伏強度（ＹＳ）、引張強度（ＴＳ）、伸び率（Ｅｌ）、及び透磁率を測定し、その結果を下記表３に示した。
【００４３】
下記表１におけるＳＦＥは、積層欠陥エネルギーを示すものであって、下記関係式１によって求められた値である。
［関係式１］
ＳＦＥ（ｍＪ／ｍ２）＝−２４．２＋０．９５０＊Ｍｎ＋３９．０＊Ｃ−２．５３＊Ｓｉ−５．５０＊Ａｌ−０．７６５＊Ｃｒ
（ここで、Ｍｎ、Ｃ、Ｃｒ、Ｓｉ、Ａｌは、各成分の含有量の重量％である。）
【００４４】
一方、発明例及び比較例に対する弱圧下量に応じた全結晶粒界密度の変化を図１に示し、弱圧下後のオーステナイト再結晶粒内の変形結晶粒界分率の変化を図２に示した。
【００４５】
また、発明例２の弱圧下後のオーステナイト再結晶粒内に変形結晶粒界が形成されたことを示す画像、及びその結晶粒界のミスオリエンテーションプロファイル（Ｍｉｓｏｒｉｅｎｔａｔｉｏｎ  ｐｒｏｆｉｌｅ）を図３に示した。
【００４６】
【表１】
2021508006.tif 000003
【００４７】
【表２】
2021508006.tif 000004
【００４８】
【表３】
2021508006.tif 000005
【００４９】
前記表１〜３、図１、及び２に示したとおり、本発明に符合する成分、成分範囲、及び積層欠陥エネルギー（ＳＦＥ）を満たすスラブを用いることで、本発明に符合する製造条件（熱間圧延、冷却、弱圧下条件）で製造された熱延鋼材である発明例（１〜１４）は、本発明に符合する粒内結晶粒界の分率を有するだけでなく、本発明の弱圧下条件を外れる比較例（１〜４）に比べて降伏強度（ＹＳ）、引張強度（ＴＳ）、及び伸び率（Ｅｌ）に優れる。
【００５０】
一方、図３に示したとおり、本発明の弱圧下条件で弱圧下する場合（発明例２）には、オーステナイト再結晶粒内に変形結晶粒界が多量形成されることが分かる。
【図１】
2021508006.tif 000006
【図２】
2021508006.tif 000007
【図３】
2021508006.tif 000008
【国際調査報告】
2021508006.tif 000009
2021508006.tif 000010
2021508006.tif 000011
2021508006.tif 000012